(57)【要約】    【課題】  電荷輸送能、有機溶剤への溶解性およびバインダ樹脂との相溶性に優れた新規なジスチルベン誘導体と、感度特性に優れた電子写真感光体とを提供する。    【解決手段】  本発明に係る電子写真感光体は導電性基体上に感光層を備えるものであって、当該感光層に本発明に係るジスチルベン誘導体（１）を含有することを特徴とする。    【化１】2005145832.tif 000044〔式（１）中、Ｒ１およびＲ２は、同一もしくは異なるアルキル基を示し、またはいずれか一方が水素原子で他方がアルキル基を示す。Ｒ３〜Ｒ６はアルキル基、アルコキシ基等を示す。ｍ〜ｐは０〜３の整数を示す。〕    【効果】  ジスチルベン誘導体（１）の有機溶剤に対する溶解性やバインダ樹脂との相溶性が著しく向上し、感光層中での結晶の析出が防止されて、電子写真感光体を高感度なものとすることができる。【選択図】  なし【特許請求の範囲】
【請求項１】
一般式（１）：
【化１】
2005145832.tif 000042
〔式（１）中、Ｒ１およびＲ２は、同一もしくは異なるアルキル基を示し、またはいずれか一方が水素原子で他方がアルキル基を示す。Ｒ３、Ｒ４、Ｒ５およびＲ６は同一または異なって、アルキル基、アルケニル基、アルコキシ基、アラルキル基またはアリール基を示す。ｍ、ｎ、ｏおよびｐは同一または異なって０〜３の整数を示す。ｍ、ｎ、ｏおよびｐが２または３のとき、ベンゼン環の隣接する炭素原子に置換する２つのアルケニル基は、互いに結合して当該ベンゼン環と縮合環を形成してもよい。〕
で表されるジスチルベン誘導体。
【請求項２】
導電性基体上に感光層を備え、当該感光層が一般式（１）：
【化２】
2005145832.tif 000043
〔式（１）中、Ｒ１およびＲ２は、同一もしくは異なるアルキル基を示し、またはいずれか一方が水素原子で他方がアルキル基を示す。Ｒ３、Ｒ４、Ｒ５およびＲ６は同一または異なって、アルキル基、アルケニル基、アルコキシ基、アラルキル基またはアリール基を示す。ｍ、ｎ、ｏおよびｐは同一または異なって０〜３の整数を示す。ｍ、ｎ、ｏおよびｐが２または３のとき、ベンゼン環の隣接する炭素原子に置換する２つのアルケニル基は、互いに結合して当該ベンゼン環と縮合環を形成してもよい。〕
で表されるジスチルベン誘導体を含有する電子写真感光体。
【発明の詳細な説明】
【技術分野】
【０００１】
本発明は、電荷輸送能、有機溶剤への溶解性およびバインダ樹脂との相溶性に優れたジスチルベン誘導体と、当該ジスチルベン誘導体を用いた電子写真感光体とに関する。
【背景技術】
【０００２】
静電式複写機、ファクシミリ、レーザビームプリンタ等の画像形成装置には、当該装置に用いられる光源の波長領域に感度を有する電子写真感光体が使用されている。近年の電子写真感光体は有機感光体（ＯＰＣ）が主流であって、この有機感光体の感光層には、上記波長領域に感度を有する電荷発生剤とともに、ジフェノキノン類等の電荷輸送剤が配合されている。
【０００３】
電子写真感光体の感度特性を向上させるには、電荷輸送能の高い電荷輸送剤を使用することが求められる。そこで、従来、種々の電荷輸送剤が研究開発されており、特許文献１には、下記一般式（９１）に示すジスチルベン誘導体が開示されている。
【０００４】
【化１】
2005145832.tif 000002
【０００５】
〔式（９１）中、Ｒ91は水素原子、アルキル基、アルコキシ基等を示し、Ｘはハロゲン原子を示す。〕
上記一般式（９１）で表されるジスチルベン誘導体は、ベンゼン環にスチリル（styryl）基を２つ備える、いわゆるジスチルベン（distilbene）をその中心骨格としており、さらに、ジスチルベンの両端に窒素原子と、その窒素原子に置換したフェニル基（Ｎ置換フェニル基）、および窒素原子に置換したβ−フェニルスチリル基とを備えている。かかるジスチルベン誘導体はπ電子共役平面が広く、それゆえ、極めて優れた電荷輸送能を発揮することができる。
【０００６】
しかしながら、特許文献１に記載のジスチルベン誘導体（９１）は、窒素原子に置換したフェニル基上の置換基Ｒ91がいずれも水素原子であるか、またはパラ位にメチル基やメトキシ基を有するものである。このようなジスチルベン誘導体（とりわけ、置換基Ｒ91が水素原子であるもの）は、電荷輸送能に優れているものの、有機溶剤に対する溶解性や感光層の形成に用いるバインダ樹脂との相溶性が低いことから、感光層中で結晶として析出し易く、電子写真感光体の感度特性の低下を招くという問題がある。なお、感光層中でのジスチルベン誘導体（９１）の含有量を少なくすることで結晶の析出を抑制できるものの、この場合には十分な感度が得られなくなる。
【０００７】
しかも、特許文献１に記載のジスチルベン誘導体（９１）は、窒素原子に置換したβ−フェニルスチリル基のベンゼン環（すなわち、エナミン（＞Ｎ−ＣＨ＝Ｃ＜）のＣ置換フェニル）上に、電子吸引性基であるハロゲン原子が置換していることから、画像形成処理を繰り返したときの電気特性や、電気特性の安定性が低いという問題がある。
【特許文献１】特開２０００−１５９７３３号公報（請求項１〜２，段落〔００１２〕〜〔００１４〕，〔００２０〕〜〔００２２〕）
【発明の開示】
【発明が解決しようとする課題】
【０００８】
本発明の目的は、電荷輸送能、有機溶剤への溶解性およびバインダ樹脂との相溶性に優れた新規なジスチルベン誘導体と、感度特性に優れた電子写真感光体とを提供することである。
【課題を解決するための手段】
【０００９】
本発明者らは、特許文献１に記載のジスチルベン誘導体（９１）の改良を目的として鋭意研究を重ねた結果、当該ジスチルベン誘導体（９１）におけるＮ置換フェニル基の２つのオルト位、またはそのいずれかにアルキル基を導入したときは、意外にも、有機溶剤に対する溶解性やバインダ樹脂との相溶性を著しく向上させることができ、感光層中での結晶の析出を防止して高感度の電子写真感光体を得ることができる、という全く新たな事実を見出し、本発明を完成するに至った。
【００１０】
すなわち、上記目的を達成するための本発明に係るジスチルベン誘導体は、一般式（１）：
【００１１】
【化２】
2005145832.tif 000003
【００１２】
〔式（１）中、Ｒ１およびＲ２は、同一もしくは異なるアルキル基を示し、またはいずれか一方が水素原子で他方がアルキル基を示す。Ｒ３、Ｒ４、Ｒ５およびＲ６は同一または異なって、アルキル基、アルケニル基、アルコキシ基、アラルキル基またはアリール基を示す。ｍ、ｎ、ｏおよびｐは同一または異なって０〜３の整数を示す。ｍ、ｎ、ｏおよびｐが２または３のとき、ベンゼン環の隣接する炭素原子に置換する２つのアルケニル基は、互いに結合して当該ベンゼン環と縮合環を形成してもよい。〕
で表されることを特徴とする。
【００１３】
上記ジスチルベン誘導体（１）の有機溶剤に対する溶解性やバインダ樹脂との相溶性が優れているのは、Ｎ置換フェニル基の２つのオルト位またはそのいずれかにアルキル基を有することによって、ジスチルベン骨格とＮ置換フェニル基との間に立体障害が生じ、その結果、分子端の平面性が崩れることに起因するものと推測される。
上記本発明のジスチルベン誘導体（１）において、Ｎ置換フェニルのオルト位に置換する基Ｒ１およびＲ２は、双方ともアルキル基であるのが好ましい。また、基Ｒ１およびＲ２に導入されるアルキル基は、メチル基、エチル基、ｎ−プロピル基またはイソプロピル基の、炭素数が１〜３のアルキル基が好ましく、とりわけメチル基またはエチル基の、炭素数が１または２のアルキル基が好ましい。
【００１４】
上記目的を達成するための本発明に係る電子写真感光体は、導電性基体上に感光層を備え、当該感光層が上記一般式（１）で表されるジスチルベン誘導体を含有することを特徴とする。
本発明の電子写真感光体は、前述のように、電荷輸送能の高い上記一般式（１）で表されるジスチルベン誘導体を含有することから、従来の電子写真感光体に比べて高感度である。しかも、本発明の電子写真感光体によれば、ジスチルベン誘導体（１）とバインダ樹脂との相溶性が良好であることから、感光層の経時的な安定性が向上する。
【００１５】
本発明の電子写真感光体において、感光層は、導電性基体上に直接に設けられていてもよく、下引き層を介して設けられていてもよい。また、本発明の電子写真感光体は、
（Ｉ）感光層が単一の層であって、上記一般式（１）で表されるジスチルベン誘導体とともに電荷発生剤を含有する、いわゆる単層型の感光体であってもよく、
（II）感光層が、電荷発生剤を含有する電荷発生層と、上記一般式（１）で表されるジスチルベン誘導体を含有する電荷輸送層とを備えており、当該電荷発生層と電荷輸送層とが、導電性基体上からこの順でまたは逆の順で設けられてなる、いわゆる積層型の感光体であってもよい。
【発明を実施するための最良の形態】
【００１６】
以下、本発明の実施の形態を詳細に説明する。
〔ジスチルベン誘導体〕
本発明に係るジスチルベン誘導体は、前述のように、上記一般式（１）で表されるものである。本発明に係るジスチルベン誘導体（１）の置換基Ｒ１およびＲ２は、前述のように、同一もしくは異なるアルキル基を示すか、あるいはいずれか一方が水素原子で他方がアルキル基を示す。Ｒ１およびＲ２に相当するアルキル基の好適例については前述のとおりである。
【００１７】
ジスチルベン誘導体（１）中のビニレン部分での立体構造については特に限定されるものではない。従って、シス体およびトランス体のいずれであってもよく、両者が混在していてもよい。
ジスチルベン誘導体（１）の置換基Ｒ３、Ｒ４、Ｒ５およびＲ５は同一または異なって、アルキル基、アルケニル基、アルコキシ基、アラルキル基またはアリール基である。Ｒ３〜Ｒ６の炭素数は、一般に、ジスチルベン誘導体（１）の有機溶剤に対する溶解性をより一層良好なものとする上で多いのが好ましいが、当該誘導体（１）の電子輸送能（電荷移動度）をより一層良好なものとするには少ないのが好ましいことから、両者のバランスをとって設定すればよい。通常、Ｒ３〜Ｒ６の炭素数は、好ましくは１〜１０、より好ましくは１〜６、さらに好ましくは２〜４である。
【００１８】
Ｒ３〜Ｒ６に相当する基のうち、アルキル基は直鎖状であっても、分岐鎖状であってもよい。具体的には、メチル、エチル、ｎ−プロピル、イソプロピル、ｎ−ブチル、イソブチル、ｓ−ブチル、ｔ−ブチル、ｎ−ペンチル、イソペンチル、ネオペンチル、ｔ−ペンチル、ヘキシル、ヘプチル、オクチル；シクロペンチル、シクロヘキシル、２，６−ジメチルシクロヘキシル等が挙げられる。アルケニル基には、例えばビニル、１−プロペニル、アリル等が挙げられる。アルコキシ基には、例えばメトキシ、エトキシ、ｎ−プロポキシ、イソプロポキシ、ｎ−ブトキシ、ｓ−ブトキシ、ｔ−ブトキシ、ペンチルオキシ、ヘキシルオキシ、ヘプチルオキシ、オクチルオキシ等が挙げられる。アラルキル基には、例えばベンジル、フェネチル、２，６−ジメチルベンジル等が挙げられる。アリール基には、例えばフェニル、ナフチル、ビフェニリル；トリル、キシリル、メシチル、クメニル、２−エチル−６−メチルフェニル等が挙げられる。
【００１９】
基Ｒ３〜Ｒ６の置換数を示すｍ、ｎ、ｏおよびｐが２または３のとき、ベンゼン環の隣接する炭素原子に置換する２つのアルケニル基は、互いに結合して当該ベンゼン環と縮合環を形成してもよい。すなわち、例えば基Ｒ１およびＲ２を有するベンゼン環について、アルケニル基であるＲ３が隣接する炭素原子に２個置換している場合において、その基Ｒ３は互いに結合して、上記ベンゼン環とともにナフタレン環等の縮合環を形成してもよい。縮合環の具体例としては、ナフタレン、アントラセン、フェナントレン等が挙げられる。
【００２０】
本発明に係るジスチルベン誘導体（１）の具体例を以下に示す。
【００２１】
【表１】
2005145832.tif 000004
【００２２】
表１中、「Ｍｅ」はメチル基、「Ｅｔ」はエチル基、「ｉ−Ｐｒ」はｉ−プロピル基、「ＭｅＯ」はメトキシ基を示し、「３−」や「４−」はベンゼン環上での置換位置を示す。Ｒ６の置換位置は窒素原子に置換した炭素原子を１とする。
（合成方法）
本発明に係るジスチルベン誘導体（１）は、例えば以下に示す工程１〜７を経ることによって合成することができる。
【００２３】
工程１：オルト位にＲ１とＲ２とを有し、かつメタ位またはパラ位のＲ３を有することのあるアニリン（５１）と、無水酢酸とを、濃硫酸の存在下で反応させる。
【００２４】
【化３】
2005145832.tif 000005
【００２５】
工程２：工程１の生成物（５２）を、炭酸カリウムと銅の存在下で、Ｒ６を有することのあるヨードベンゼンと反応させる。
【００２６】
【化４】
2005145832.tif 000006
【００２７】
工程３：工程２の生成物（５３）をアミン体（５４）に還元する。
【００２８】
【化５】
2005145832.tif 000007
【００２９】
工程４：工程３の生成物（５４）と、Ｒ４とＲ５とを有するジフェニルアセトアルデヒドとを反応させる。
【００３０】
【化６】
2005145832.tif 000008
【００３１】
工程５：工程４の生成物（５５）を塩化ホスホリルの存在下で加熱攪拌して、ホルミル体（５６）を合成する。
【００３２】
【化７】
2005145832.tif 000009
【００３３】
工程６：下記式（５７）で表されるα，α’−ジクロロキシレンと、ホスホン酸トリエチルとを反応させる。
【００３４】
【化８】
2005145832.tif 000010
【００３５】
工程７：工程５の生成物（５６）と、工程６の生成物（５８）とを、強塩基の存在下で反応させる。
【００３６】
【化９】
2005145832.tif 000011
【００３７】
なお、工程１〜７に示す反応式中のＲ１〜Ｒ５、ｍおよびｎ前記と同じである。
本発明に係るジスチルベン誘導体（１）のＮ置換フェニル基やＮ置換β−フェニルスチリル基は、左右非対称であってもよいが、合成効率の観点から、対称形のものであるのが好ましい。左右非対称のジスチルベン誘導体（１）を得るには、上記工程６においてα，α’−ジクロロキシレンに代えてα−クロロキシレンを使用し、これを等モル量の化合物（５６）と反応させた上で、その生成物を、工程６に準じてホスホン酸トリエチルと反応させ、次いで等モル量の化合物（５６）と反応させればよい。
【００３８】
〔電子写真感光体〕
次に、本発明の電子写真感光体について詳細に説明する。
本発明の電子写真感光体は、前述のように、導電性基体上に感光層を設けてなるものであって、当該感光層が上記一般式（１）で表されるジスチルベン誘導体を含有するものである。
【００３９】
上記感光層の構成は、同一の層中に電荷発生剤と電荷輸送剤とを混在させる、いわゆる単層型感光体の場合と、電荷発生剤を含有する層（電荷発生層）と電荷輸送剤を含有する層（電荷輸送層）とを分離してなる、いわゆる積層型感光体の場合とで異なるが、いずれの感光層も、電荷発生剤、電荷輸送剤等の各成分をバインダ樹脂等とともに溶媒中に溶解・分散させ、こうして得られた塗布液を導電基体上に（直接にまたは下引き層を介して）塗布、乾燥することによって形成されるものである。
【００４０】
（電荷発生剤）
本発明の電子写真感光体に使用可能な電荷発生剤としては、例えば下記式（ＣＧＭ１）で表される無金属フタロシアニン、下記式（ＣＧＭ２）で表されるチタニルフタロシアニン（ＴｉＯＰｃ）、下記式（ＣＧＭ３）で表されるヒドロキシガリウムフタロシアニン、下記式（ＣＧＭ４）で表されるクロロガリウムフタロシアニン等のフタロシアニン系顔料；ジスアゾ顔料；ジスアゾ縮合顔料、モノアゾ顔料、ペリレン系顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム塩、アンサンスロン系顔料、トリフェニルメタン系顔料、スレン系顔料、トルイジン系顔料、ピラゾリン系顔料、キナクリドン系顔料等の、従来公知の種々の電荷発生剤が挙げられる。
【００４１】
【化１０】
2005145832.tif 000012
【００４２】
【化１１】
2005145832.tif 000013
【００４３】
【化１２】
2005145832.tif 000014
【００４４】
【化１３】
2005145832.tif 000015
【００４５】
電荷発生剤は、電子写真感光体が所望の吸収波長域で感度を有するように、上記例示のものの中から種々選択すればよい。上記例示の電荷発生剤は単独で用いてもよく、２種以上を混合して用いてもよい。
半導体レーザを使用したレーザビームプリンタやファクシミリといったデジタル光学系の画像形成装置には、上記例示の電荷発生剤のうち、６００ｎｍ以上の波長領域に感度を有する感光体が必要となるため、例えば無金属フタロシアニン（ＣＧＭ１）やチタニルフタロシアニン（ＣＧＭ２）等のフタロシアニン系顔料が好適に用いられる。
【００４６】
上記フタロシアニン系顔料について、その結晶形は特に限定されるものではなく、種々のものを採用することができるが、無金属フタロシアニン（ＣＧＭ１）についてはＸ型またはＩ型を、チタニルフタロシアニン（ＣＧＭ２）についてはα型〔そのＸ線回折スペクトルにおいて、ブラッグ角（２θ±０．２°）が７．６°と２８．６°の時に主たる回折ピークを有するもの〕またはＹ型〔ブラッグ角（２θ±０．２°）が２７．２°の時に主たる回折ピークを有するもの〕を、ヒドロキシガリウムフタロシアニン（ＣＧＭ３）についてはＶ型を、クロロガリウムフタロシアニン（ＣＧＭ４）についてはII型を、それぞれ用いるのが、感光体の感度をより一層良好なものにするという観点から好ましい。
【００４７】
ハロゲンランプ等の白色光源を使用した静電式複写機といったアナログ光学系の画像形成装置には、上記例示の電荷発生剤のうち、可視領域に感度を有するペリレン系顔料やビスアゾ系顔料等が好適に用いられる。
電荷発生剤のバインダ樹脂中での分散性といった特性を向上させるためには、ジスアゾイエロー、ジアニシジンオレンジ、ピラゾロンオレンジ、ピラゾロンレッド等のアゾ系顔料を配合してもよい。
【００４８】
（正孔輸送剤）
本発明の電子写真感光体に用いられる正孔輸送剤は、上記一般式（１）で表されるジスチルベン誘導体である。
本発明の電子写真感光体においては、上記ジスチルベン誘導体（１）と併せて、従来公知の種々の正孔輸送剤を感光層中に含有させてもよい。かかる他の正孔輸送剤としては、例えば一般式（ＨＴＭ１）で表されるビススチルベンジアミン誘導体、一般式（ＨＴＭ２）で表されるビストリフェニルアミン誘導体、一般式（ＨＴＭ３）で表されるトリフェニルアミノスチリル誘導体および一般式（ＨＴＭ４）で表されるスチルベンアミン−ヒドラゾン誘導体等が挙げられる。
【００４９】
【化１４】
2005145832.tif 000016
【００５０】
〔一般式（ＨＴＭ１）のＸh1は下記式（Ａ）〜（Ｃ）のいずれかを、一般式（ＨＴＭ２）のＸh2は下記式（Ａ）〜（Ｄ）のいずれかを、それぞれ示す。〕
【００５１】
【化１５】
2005145832.tif 000017
【００５２】
【化１６】
2005145832.tif 000018
【００５３】
〔一般式（ＨＴＭ１）〜（ＨＴＭ４）中、Ｒh1〜Ｒh18およびＲh20〜Ｒh25は同一または異なって、炭素数１〜８のアルキル基、炭素数１〜８のアルコキシ基または炭素数１２以下のアリール基を示す。Ｒh19は水素原子、炭素数１〜８のアルキル基または炭素数１２以下のアリール基を示す。ａおよびｂは前記と同じである。ｋは０〜３の整数を示す。〕
上記例示の正孔輸送剤を本発明のジスチルベン誘導体（１）と併用することで、電荷輸送能をより一層向上させ、バインダ樹脂との相溶性をより一層向上させることができる。
【００５４】
（電子輸送剤）
本発明の電子写真感光体に使用可能な電子輸送剤は、正孔輸送剤との間に電荷移動錯体が生じないものであるほかは特に限定されるものではなく、従来公知の種々の電子輸送剤の中から適宜選択して用いることができる。具体的には、下記一般式（ＥＴＭ１）および（ＥＴＭ２）で表されるジフェノキノン誘導体、下記一般式（ＥＴＭ３）で表されるスチルベンキノン誘導体、下記一般式（ＥＴＭ４）、（ＥＴＭ５）、（ＥＴＭ６）および（ＥＴＭ７）で表されるナフトキノン誘導体、下記一般式（ＥＴＭ８）および（ＥＴＭ９）で表されるジナフトキノン誘導体、下記一般式（ＥＴＭ１０）、（ＥＴＭ１１）、（ＥＴＭ１２）および（ＥＴＭ１３）で表されるアゾキノン誘導体、下記一般式（ＥＴＭ１４）で表されるナフタレンテトラカルボン酸ジイミド誘導体等が挙げられる。
【００５５】
【化１７】
2005145832.tif 000019
【００５６】
【化１８】
2005145832.tif 000020
【００５７】
【化１９】
2005145832.tif 000021
【００５８】
【化２０】
2005145832.tif 000022
【００５９】
【化２１】
2005145832.tif 000023
【００６０】
【化２２】
2005145832.tif 000024
【００６１】
【化２３】
2005145832.tif 000025
【００６２】
〔一般式（ＥＴＭ１）〜（ＥＴＭ１４）中、Ｒe1〜Ｒe11、Ｒe13〜Ｒe26、Ｒe32〜Ｒe37、Ｒe40およびＲe41は同一または異なって、水素原子、炭素数１〜８のアルキル基または炭素数１２以下のアリール基を示す。Ｒe12は水素原子、炭素数１〜８のアルキル基、炭素数１２以下のアリール基、炭素数１〜９のアルキルカルボニル基、炭素数１〜９のアルコキシカルボニル基、炭素数１３以下のアリールカルボニル基または炭素数１３以下のアリールオキシカルボニル基を示す。Ｒe27、Ｒe29およびＲe31は同一または異なって、炭素数１〜８のアルキル基、炭素数１２以下のアリール基、塩素原子またはニトロ基を示す。Ｒe28、Ｒe30、Ｒe38およびＲe39は同一または異なって、炭素数１〜８のアルキル基または炭素数１２以下のアリール基を示す。ａは０〜３の整数を示し、ｂは０〜４の整数を示す。上記アリール基、アリールカルボニル基およびアリールオキシカルボニル基は、そのアリール部分にニトロ基等の置換基をさらに有していてもよい。〕
なお、上記一般式（ＥＴＭ１２）で表されるアゾキノン誘導体は、アニリン誘導体〔置換基（Ｒe31）ａを備えるもの〕と亜硝酸ナトリウムに濃塩酸を加えてジアゾニウム化合物を生成させて、このジアゾニウム化合物と９−ヒドロキシ−１０−メチルアントラセンの誘導体〔置換基（Ｒe30）ｂを備えるもの〕とをジアゾカップリングさせた後、こうして得られた生成物のヒドロキシ基を酸化することによって得られる。
【００６３】
上記例示の電子輸送剤は１種のみを用いてもよく、２種以上を混合して用いてもよい。
（バインダ樹脂）
本発明の電子写真感光体において、電荷発生剤、電荷輸送剤等の各成分を含有する層を形成するためのバインダ樹脂には、従来公知の種々の樹脂を採用することができる。なかでも、ポリカーボネート、ポリエステル、ポリアリレート、ポリスチレンおよびポリメタクリル酸エステルからなる群より選ばれる少なくとも１種の樹脂をバインダ樹脂として使用するのが、本発明に係るジスチルベン誘導体（１）との相溶性や、感光層の強度や耐磨耗性等の特性をより一層良好なものにするという観点から好ましい。また、上記例示のバインダ樹脂は、電荷発生剤や電荷輸送剤との相溶性に優れており、しかも電荷輸送剤の電荷輸送能を妨害するような部位をその分子内に有しないものである。従って、かかるバインダ樹脂を用いることによって、より一層高感度な電子写真感光体を得ることができる。
【００６４】
なお、これに限定されるものではないが、本発明においては、一般式（Ｉ）：
【００６５】
【化２４】
2005145832.tif 000026
【００６６】
〔一般式（Ｉ）中、Ｒ20およびＲ21は同一または異なってアルキル基を示す。αおよびβは同一または異なって０〜２の整数を示す。〕
で表される繰り返し単位と、一般式（II）：
【００６７】
【化２５】
2005145832.tif 000027
【００６８】
〔一般式（II）中、Ｒ22およびＲ23は同一または異なってアルキル基を示す。γおよびδは同一または異なって０〜２の整数を示す。Ｘは式（II−１）、（II−２）および（II−３）：
【００６９】
【化２６】
2005145832.tif 000028
【００７０】
で表される二価基のいずれかを示す。式（II−２）中、Ｒ24は水素原子または炭素数１〜３のアルキル基を示し、Ｒ25は炭素数１〜３のアルキル基を示す。式（II−３）中、Ｒ26およびＲ27は同一または異なってアルキル基を示す。〕
で表される繰り返し単位と、を有する共重合ポリカーボネート樹脂をバインダ樹脂として用いるのが、湿式現像剤による感光層の膨潤、劣化を防止する上で好ましい。
【００７１】
上記一般式（Ｉ）および（II）中のＲ20〜Ｒ23に相当するアルキル基の炭素数は、好ましくは１〜６、より好ましくは１〜４である。かかるアルキル基は、直鎖状であっても、分岐鎖状であってもよい。
上記一般式（Ｉ）で表される繰り返し単位と、一般式（II）で表される繰り返し単位と、を有する共重合ポリカーボネート樹脂において、両繰り返し単位の含有割合については特に限定されるものではないが、一般式（Ｉ）で表される繰り返し単位の重合度ｍと、一般式（II）で表される繰り返し単位の重合度ｎとは、式：
０．０５＜ｍ／（ｍ＋ｎ）＜０．４
を満たすように設定するのが好ましい。
【００７２】
（分散媒）
上記例示の電荷発生剤、正孔輸送剤、電子輸送剤、バインダ樹脂等を分散・溶解させて感光層形成用の塗布液を調製するのに用いる分散媒としては、感光層形成用塗布液に従来用いられている種々の有機溶剤が使用可能である。具体的には、メタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、ジオキサン、ジオキソラン、エチレングリコールジメチルエーテル、ジエチレングリコールジメチルエーテル等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等が挙げられる。
【００７３】
なお、これに限定されるものではないが、電荷発生剤、電荷輸送剤、バインダ樹脂等の各成分を安定して分散させる上で、各種の有機溶剤の中でも特に、テトラヒドロフラン、ジオキサン、ジオキソラン、シクロヘキサノン、トルエン、キシレン、ジクロロメタン、ジクロロエタンおよびクロロベンゼンからなる群より選ばれる少なくとも１種の有機溶剤を用いるのが好ましい。
【００７４】
（他の成分）
感光層形成用の塗布液には、電子写真特性に悪影響を与えない範囲であれば、上記各成分のほかにも従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光層の感度を向上させるために、例えばテルフェニル、ハロナフトキノン類、アセナフチレン等の公知の増感剤を電荷発生剤と併用してもよい。さらに、電荷輸送剤や電荷発生剤の分散性、感光層表面の平滑性を良くするために界面活性剤、レベリング剤等を使用してもよい。
【００７５】
（導電性基体）
本発明の電子写真感光体において、感光層が形成される導電性基体には、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属単体；上記金属が蒸着またはラミネートされたプラスチック材料、ヨウ化アルミニウム、酸化スズ、酸化インジウム等で被覆されたガラス；カーボンブラック等の導電性微粒子を分散させた樹脂基体等が挙げられる。
【００７６】
導電性基体の形状は、使用する画像形成装置の構造に合わせて、シート状、ドラム状等のいずれであってもよく、基体自体が導電性を有するか、あるいは基体の表面が導電性を有していればよい。また、導電性基体は、使用に際して十分な機械的強度を有するものが好ましい。
本発明に用いられる導電性基体は、これに限定されるものではないが、その表面に酸化被膜処理または樹脂被膜処理を施したものであってもよい。
【００７７】
（単層型電子写真感光体の製造方法）
単層型の電子写真感光体は、電荷発生剤と、本発明のジスチルベン誘導体（正孔輸送剤）と、バインダ樹脂と、さらに必要に応じて電子輸送剤や上記他の成分とを、適当な分散媒に分散または溶解させて、こうして得られた感光層形成用塗布液を導電性基体上に塗布し、乾燥させて感光層を形成することによって得られる。
【００７８】
上記感光層形成用塗布液において、電荷発生剤は、バインダ樹脂１００重量部に対して０．１〜５０重量部、好ましくは０．５〜３０重量部の割合で配合すればよい。正孔輸送剤は、バインダ樹脂１００重量部に対して５〜２００重量部、好ましくは５０〜１５０重量部の割合で配合すればよい。電子輸送剤は、バインダ樹脂１００重量部に対して５〜２００重量部、好ましくは１０〜１００重量部の割合で配合すればよい。電子輸送剤と正孔輸送剤とを併用する場合において、電子輸送剤と正孔輸送剤との総量は、バインダ樹脂１００重量部に対して２０〜５００重量部、好ましくは３０〜２００重量部とするのが適当である。
【００７９】
感光層形成用塗布液の塗布によって得られる感光層の厚さは５〜１００μｍ、特に１０〜５０μｍとなるように設定するのが好ましい。
感光層形成用塗布液を調製する際には、前記例示の電荷発生剤、電荷輸送剤、不溶性アゾ顔料、バインダ樹脂等を、適当な溶剤とともに、ロールミル、ボールミル、アトライタ、ペイントシェーカー、超音波分散機等の公知の手段を用いて分散混合すればよい。
【００８０】
（積層型電子写真感光体の製造方法）
積層型の電子写真感光体の製造では、まず、電荷発生剤とバインダ樹脂と、さらに必要に応じて上記他の成分を、適当な分散媒に分散または溶解させ、こうして得られた電荷発生層形成用塗布液を導電性基体上に塗布し、乾燥させて電荷発生層を形成する。次いで、本発明のジスチルベン誘導体（正孔輸送剤）とバインダ樹脂と、さらに必要に応じて電子輸送剤や上記他の成分とを、適当な分散媒に分散または溶解させ、こうして得られた電荷輸送層形成用塗布液を上記の電荷発生層上に塗布し、乾燥させて電荷輸送層を形成する。こうして、導電性基体上に電荷発生層と電荷輸送層とをこの順序で積層してなる電子写真感光体が得られる。
【００８１】
なお、電荷発生層と電荷輸送層の積層順序は上記と逆の順序であってもよいが、通常、電荷発生層の膜厚が薄く、その強度が十分ではないことから、上記のとおりの積層順序とするのが好ましい。
本発明において特に限定されるものではないが、導電性基体と感光層との間には、感光体の特性を阻害しない範囲で下引き層（バリア層）を形成してもよい。また、感光体の表面には保護層を形成してもよい。
【実施例】
【００８２】
〔ジスチルベン誘導体の合成〕
（合成例１）
工程１：式（５１−１）で表される２−エチル−５−メチルアニリン２５ｇ（０．１８５モル）と、無水酢酸１５０ｍＬとを室温で混合し、さらに触媒量の濃硫酸を加えて、７０℃で１．５時間攪拌して反応させた。次いで、反応液にイオン交換水６００ｍＬと氷１００ｇとを投入して１０分間攪拌した後、析出した反応生成物（固体）を濾別した。こうして得られた反応生成物をイオン交換水で洗浄して、クロロホルム１５０ｍＬに溶解し、さらに中性になるまでイオン交換水で洗浄した。洗浄後、有機層を無水硫酸ナトリウムで乾燥してからクロロホルムを留去した。こうして得られた残渣をクロロホルム１００ｍＬに溶解して加熱攪拌し、溶液の分量が５０〜７０ｍＬ程度になるまで濃縮した後、ｎ−ヘキサンを加えて冷却することによって反応生成物を再結晶させた。析出した反応生成物（固体）を濾別し、乾燥させて、式（５２−１）で表される２’−エチル−５’−メチルアセトアニリドを得た。収量３０．２ｇ（収率９２．０％）。
【００８３】
【化２７】
2005145832.tif 000029
【００８４】
工程２：炭酸カリウム３５．０ｇ（０．２５４モル）と銅４．８ｇ（０．０７６モル）とを混合して２時間加熱、攪拌して、その後冷却した。次いで、工程１で得られた式（５２−１）で表される２’−エチル−５’−メチルアセトアニリド３０ｇ（０．１６９モル）と、ヨードベンゼン６７．３ｇ（０．３３モル）とを加えて、２２０℃のオイル浴で加熱しながら２．５時間反応させた後、これを冷却した。反応生成物をトルエン１００ｍＬに加えて濾過し、濾液からトルエンとヨードベンゼンとを減圧留去した後、残渣をトルエンに溶解させて活性白土で処理して、トルエンを減圧留去した。さらに、残渣をクロロホルム５０ｍＬに溶解してｎ−ヘキサンから晶析した後、得られた固体を濾別し、乾燥させて、式（５３−１）で表されるＮ−（２’−エチル−５’−メチルフェニル）アセトアニリドを得た。収量３４．７ｇ（収率８１．８％）。
【００８５】
【化２８】
2005145832.tif 000030
【００８６】
工程３：工程２で得られた式（５３−１）で表されるＮ−（２’−エチル−５’−メチルフェニル）アセトアニリド３０．０ｇ（０．１１８モル）と、カリウムｔ−ブトキシド１４．５ｇ（０．１３モル）とをｎ−ブタノール１５０ｇに投入して、２時間加熱還流させた後、これを冷却した。次いで、ｎ−ブタノールを減圧留去して、残渣を水１００ｍＬに加え、析出した固体（茶褐色）を濾別した。得られた固体をクロロホルムに溶解してイオン交換水で水洗した後、有機層を無水硫酸ナトリウムで乾燥させ、さらに活性白土で処理して、クロロホルムを留去した。残渣にｎ−ヘキサンを加えて析出した固体を濾別し、乾燥させて、式（５４−１）で表される２−エチル−５−メチルジフェニルアミンを得た。収量２０．４ｇ（収率８１．８％）。
【００８７】
【化２９】
2005145832.tif 000031
【００８８】
工程４：工程３で得られた式（５４−１）で表される２−エチル−５−メチルジフェニルアミン２０ｇ（０．０９５モル）と、ジフェニルアセトアルデヒド１８．８ｇ（０．０９６モル）とをトルエン１５０ｍＬに投入し、さらにｐ−トルエンスルホン酸一水和物３．０ｇ（０．０１５モル）を加えて２時間加熱還流して、その後冷却した。反応液を無水硫酸ナトリウムで乾燥させ、さらに活性白土で処理して濾別し、トルエンを留去した。こうして得られた固体をメタノールに加えて熱攪拌し、その後冷却して、固体を濾別し、これを乾燥させて、下記式（５５−１）で表される化合物を得た。収量３１．２ｇ（収率８３．５％）。
【００８９】
【化３０】
2005145832.tif 000032
【００９０】
工程５：工程４で得られた式（５５−１）で表される化合物３０．０ｇ（０．０７７モル）をジメチルホルムアミド（ＤＭＦ）２００ｍＬに溶解させ、塩化ホスホリル１４．０ｇ（０．０９２モル）を加えて、反応液の温度を１２０℃に保って攪拌した。反応終了後、反応液をイオン交換水６００ｍＬに滴下し、析出した固体を濾別して、イオン交換水で洗浄した。次いで、生成物をトルエンに溶解してイオン交換水で水洗し、有機層を無水硫酸ナトリウムで乾燥させた後、さらに活性白土で処理して、トルエンを減圧留去した。その後、残渣をカラムクロマトグラフィ（展開溶媒：クロロホルム）で精製することにより、下記式（５６−１）で表される化合物を得た。収量１２．８ｇ（収率４０．１％）。
【００９１】
【化３１】
2005145832.tif 000033
【００９２】
工程６：式（５７）で表されるα，α’−ジクロロ−ｐ−キシレン５２．５ｇ（０．３０モル）をホスホン酸トリエチル１３０ｇ（０．７８モル）に投入して、８時間加熱還流した。その後、反応生成物を冷却し、析出した固体（白色）を濾別して、ｎ−ヘキサンで洗浄した。これをクロロホルム／ｎ−ヘキサン混合溶媒で晶析することによって、下記式（５８）で表される化合物を得た。収量９８．１ｇ（収率８６．４％）。
【００９３】
【化３２】
2005145832.tif 000034
【００９４】
工程７：工程６で得られた式（５８）で表される化合物６．８０ｇ（０．０１８モル）をフラスコにいれて雰囲気をアルゴンで置換した後、乾燥させたテトラヒドロフラン（ＴＨＦ）５０ｍＬと、乾燥ＴＨＦ２０ｍＬに溶解させたナトリウムメトキシド８．３ｇ（０．０４３モル）とを投入して、０℃で２０分間攪拌した。次いで、この反応液に、工程５で得られた式（５６−１）で表される化合物１５ｇ（０．０３６モル）を、乾燥ＴＨＦ２０ｍＬに溶解させて投入し、室温で終夜攪拌した。その後、反応液を希塩酸水に注いでトルエンにて抽出し、有機層をイオン交換水で洗浄した。次いで、有機層を無水硫酸ナトリウムで乾燥させ、活性白土で処理して、トルエンを減圧留去した。その後、残渣をカラムクロマトグラフィ（展開溶媒：クロロホルム／ｎ−ヘキサン＝１：１）で精製し、トルエン／ｎ−ヘキサン混合溶媒により再沈殿させて、下記式（１−１）で表される目的化合物（ジスチルベン誘導体）を得た。収量１３．５ｇ（収率８３．０％）。融点２５０℃以上。
【００９５】
【化３３】
2005145832.tif 000035
【００９６】
ジスチルベン誘導体（１−１）は、上記表１に示すように、一般式（１）で表されるジスチルベン誘導体のＲ１がエチル基、Ｒ２がメチル基、Ｒ３が水素原子、ｍおよびｎが０の化合物である。ジスチルベン誘導体（１−１）の１Ｈ−ＮＭＲスペクトルを図１に、ＩＲスペクトルを図２に、それぞれ示す。
（合成例２）
出発原料である２−エチル−５−メチルアニリン（５１−１）に代えて、２，５−ジメチルアニリン２２．４ｇ（０．１８５モル）を用いたほかは、合成例１の工程１〜７と同様にして反応させることにより、下記式（１−２）で表される目的化合物（ジスチルベン誘導体）を得た。収量１４．０ｇ（収率１７．２％）。融点２５０℃以上。
【００９７】
【化３４】
2005145832.tif 000036
【００９８】
ジスチルベン誘導体（１−２）は、上記表１に示すように、一般式（１）で表されるジスチルベン誘導体のＲ１およびＲ２がメチル基、Ｒ３が水素原子、ｍおよびｎが０の化合物である。ジスチルベン誘導体（１−２）のＩＲスペクトルを図３に示す。
〔電子写真感光体の製造〕
（実施例１）
Ｘ型無金属フタロシアニン（電荷発生剤）５重量部と、上記式（１−１）で表されるジスチルベン誘導体（正孔輸送剤）４０重量部と、ポリカーボネート（結着樹脂）１００重量部とを、テトラヒドロフラン（溶剤）８００重量部とともにボールミルにて５０時間混合分散させて、単層型感光層用の塗布液を作製した。次いで、この塗布液をアルミニウム素管（導電性基体）上にディップコート法によって塗布し、１００℃で３０分間熱風乾燥することにより、膜厚２５μｍの感光層を備える単層型感光体を得た。
【００９９】
（実施例２〜４）
実施例１で作製した単層型感光層用塗布液中に、さらに電子輸送剤５０重量部を配合した。電子輸送剤には、実施例２で下記式（ＥＴＭ１−１）で表されるキノン誘導体を、実施例３で下記式（ＥＴＭ４−１）で表されるキノン誘導体を、実施例４で下記式（ＥＴＭ４−２）で表されるキノン誘導体を、それぞれ使用した。次いで、こうして得られた塗布液を用いたほかは実施例１と同様にして、膜厚２５μｍの感光層を備える単層型感光体を得た。
【０１００】
【化３５】
2005145832.tif 000037
【０１０１】
【化３６】
2005145832.tif 000038
【０１０２】
【化３７】
2005145832.tif 000039
【０１０３】
（実施例５）
ジスチルベン誘導体（１−１）に代えて、上記式（１−２）で表されるジスチルベン誘導体（正孔輸送剤）４０重量部を用いたほかは実施例１と同様にして、単層型感光層用の塗布液を作製した。次いで、この塗布液を用いたほかは実施例１と同様にして、膜厚２５μｍの感光層を備える単層型感光体を得た。
【０１０４】
（実施例６〜８）
実施例５で作製した単層型感光層用塗布液中に、さらに電子輸送剤５０重量部を配合した。電子輸送剤には、実施例６で上記式（ＥＴＭ−１）で表されるキノン誘導体を、実施例７で上記式（ＥＴＭ４−１）で表されるキノン誘導体を、実施例８で上記式（ＥＴＭ４−２）で表されるキノン誘導体を、それぞれ使用した。次いで、こうして得られた塗布液を用いたほかは実施例１と同様にして、膜厚２５μｍの感光層を備える単層型感光体を得た。
【０１０５】
（比較例１）
ジスチルベン誘導体（１−１）に代えて、下記式（９１−１）で表されるジスチルベン誘導体（正孔輸送剤）４０重量部を用いたほかは実施例１と同様にして、単層型感光層用の塗布液を作製した。次いで、この塗布液を用いたほかは実施例１と同様にして、膜厚２５μｍの感光層を備える単層型感光体を得た。
【０１０６】
【化３８】
2005145832.tif 000040
【０１０７】
（比較例２）
比較例１で作製した単層型感光層用塗布液中に、さらに電子輸送剤５０重量部を配合した。電子輸送剤には、上記式（ＥＴＭ１−１）で表されるキノン誘導体を使用した。次いで、こうして得られた塗布液を用いたほかは比較例１と同様にして、膜厚２５μｍの感光層を備える単層型感光体を得た。
【０１０８】
〔電子写真感光体の物性評価〕
上記実施例および比較例で得られた電子写真感光体について、下記の電気特性試験を行った。
上記電子写真感光体をドラム感度試験機〔ジェンテック（ＧＥＮＴＥＣ）社製〕に設置して、初期表面電位Ｖ０が＋７００Ｖとなるように帯電させた。次いで、ハロゲンランプの白色光からバンドパスフィルタを用いて取り出した波長７８０ｎｍ（半値幅２０ｎｍ）の単色光（光強度８μＪ／ｃｍ２）を感光体の表面に１．５秒間照射し、表面電位が１／２になるのに要した時間を測定して、半減露光量Ｅ1/2を求めた。また、露光開始から０．５秒経過した時点での表面電位を測定して、これを残留電位Ｖｒ（Ｖ）とした。
【０１０９】
以上の結果を表２に示す。なお、表２中、「ＨＴＭ」は正孔輸送剤を、「ＥＴＭ」は電子輸送剤を、それぞれ示す。
【０１１０】
【表２】
2005145832.tif 000041
【０１１１】
表２中、＊１は感光層中にてジスチルベン誘導体の結晶が析出したため、電気特性の評価が行えなかったことを示す。
表２より明らかなように、Ｎ置換フェニル基のオルト位に置換基を有しない、式（９１−１）で表されるジスチルベン誘導体を用いた比較例１および２の電子写真感光体では、いずれも感光層中にジスチルベン誘導体の結晶が析出したため、実用に供することができなかった。
【０１１２】
これに対し、Ｎ置換フェニル基のオルト位にメチル基やエチル基を有する式（１−１）および（１−２）のジスチルベン誘導体を用いた実施例１〜８の電子写真感光体では、感光層中での結晶の析出を防止して高感度の電子写真感光体を得ることができた。
本発明は、以上の記載に限定されるものではなく、特許請求の範囲に記載した事項の範囲において、種々の設計変更を施すことが可能である。
【図面の簡単な説明】
【０１１３】
【図１】合成例１で得られたジスチルベン誘導体（１−１）の１Ｈ−ＮＭＲスペクトルを示すグラフである。
【図２】合成例１で得られたジスチルベン誘導体（１−１）のＩＲスペクトルを示すグラフである。
【図３】合成例２で得られたジスチルベン誘導体（１−２）のＩＲスペクトルを示すグラフである。
【図１】
2005145832.tif 000045
【図２】
2005145832.tif 000046
【図３】
2005145832.tif 000047